(57)【要約】  本発明は、ホットメルト接着剤マトリクス中に少なくとも１種のロイコ染料と、１種の発色剤とを含む、湿り度インジケーター組成物に関する。水又は水を含む流体との接触により、該湿り度インジケーター組成物は、無色状態から有色状態へ、又は第１の着色状態から第１のものとは異なる色の第２の着色状態へと、特に第１の無色、白色若しくは半透明の状態から目に見える色を有する第２の状態へ、又はその逆へと変色する性質を有する。開示される湿り度インジケーター組成物を様々な用途、例えば、包装物品及び吸収性物品において、医療用途に対する吸収性のマット又はシート又は手術室用クロスにおいて、創傷被覆材製品において、食品製品に対する吸収マット又はシートにおいて、湿り度／流体のインジケーターとして使用することができる。【選択図】なし【特許請求の範囲】
【請求項１】
ａ）ホットメルト接着剤マトリクスと、
ｂ）少なくとも１種のロイコ染料と、
ｃ）少なくとも１種の発色剤と、
を含む湿り度インジケーター組成物であって、
前記湿り度インジケーター組成物がベビーケア又はフェミニンケアに対する物品に使用されない、湿り度インジケーター組成物。
【請求項２】
前記少なくとも１種のロイコ染料が、フタリドロイコ染料、トリアリールメタンロイコ染料、フルオランロイコ染料、及びそれらの組み合わせを含む群から選択される、請求項１に記載の湿り度インジケーター組成物。
【請求項３】
前記ロイコ染料がクリスタルバイオレットラクトンである、請求項１に記載の湿り度インジケーター組成物。
【請求項４】
前記ロイコ染料が３−（１，２−ジメチル−３−インドリル）−３−［４−（ジエチルアミノ）−２−メチルフェニル］フタリドである、請求項１に記載の湿り度インジケーター組成物。
【請求項５】
前記ロイコ染料又はロイコ染料のブレンドが、前記組成物の約０．０１質量％〜約２０質量％を形成する、請求項２〜４のいずれか一項に記載の湿り度インジケーター組成物。
【請求項６】
前記発色剤がブレンステッド酸若しくはルイス酸、又は強力な水素結合成分として機能し得る任意の物質である、請求項１に記載の湿り度インジケーター組成物。
【請求項７】
前記発色剤が、没食子酸、没食子酸プロピル、没食子酸オクチル、没食子酸ドデシル、サリチル酸、スルホサリチル酸、３，５−ジ−ｔｅｒｔ−ブチルサリチル酸、アセチルサリチル酸、２−カルボキシ−フェニル−サリチレート、ヒドロキシ−ベンゾフェノン、特に４−ヒドロキシ−ベンゾフェノン又は４’，４−ジ−ヒドロキシ−ベンゾフェノン、ヒドロキシ安息香酸のエステル、特にベンジル−４−ヒドロキシベンゾエート、酸化亜鉛、塩化亜鉛、ステアリン酸亜鉛、樹脂酸亜鉛、サリチル酸亜鉛、亜鉛−ビス（２−ヒドロキシ−３，５−ビス（１フェニルエチル）ベンゾエート等の亜鉛化合物、硫酸アルミニウム、硫酸アルミニウム複塩、シリカ及びシリケート、粘土、並びにそれらの組み合わせを含む群から選択される、請求項１に記載の湿り度インジケーター組成物。
【請求項８】
前記発色剤が、Ｐｅｒｇａｆａｓｔ  ２０１である、請求項１に記載の湿り度インジケーター組成物。
【請求項９】
前記発色剤又は発色剤のブレンドが、前記組成物の約０．１質量％〜約５０質量％、好ましく約１質量％〜約３０質量％を形成する、請求項６〜８のいずれか一項に記載の湿り度インジケーター組成物。
【請求項１０】
前記発色剤が、例えば酸化亜鉛又はサリチル酸亜鉛のような亜鉛化合物と、第２の亜鉛不含発色剤とのブレンドである、請求項６〜８のいずれか一項に記載の湿り度インジケーター組成物。
【請求項１１】
前記発色剤が、２０℃以上で１リットル当たり１０グラム以下、好ましくは２０℃で１リットル当たり５グラム以下の水中での溶解度を有する、請求項６〜８のいずれか一項に記載の湿り度インジケーター組成物。
【請求項１２】
前記ホットメルト接着剤マトリクスが、エチレン−酢酸ビニル共重合体、又はエチレン−アクリル酸若しくはエチレン−メタクリル酸共重合体、エチレン−アクリレート共重合体のようなポリエチレン共重合体、ポリプロピレン共重合体、スチレンブロック共重合体、ポリビニルピロリドン及びポリビニルピロリドン−酢酸ビニル共重合体のようなポリビニルピロリドン共重合体、ポリアミド、スルホポリエステル、ポリビニルエーテル、ポリウレタン、ポリエステルブロック共重合体、ポリエーテル−エステルブロック共重合体、ポリエーテル−アミドブロック共重合体、ポリエーテル−エステルアミドブロック共重合体、ポリアクリレート、ポリビニルブチラール、ポリエチレンオキシド、ポリビニルアルコール、エチレン−ビニルアルコール共重合体、ポリカプロラクトン、ポリ乳酸及び例えばグリコール酸とポリ乳酸との共重合体、酸化エチレン−酢酸ビニル共重合体、エチレン無水マレイン酸共重合体、プロピレン無水マレイン酸共重合体、スチレン無水マレイン酸共重合体、ポリエチレンイミン、ポリアクリルアミド、ヒドロキシ−プロピル−セルロースのようなセルロースエーテル及びエステル、ペクチン若しくはグアーガム及び同様の天然ゴム又はデンプン及びデンプン誘導体のような天然重合体、ポリメタクリル酸、ポリアクリル酸及び更には架橋形態のその塩、並びにそれらの組み合わせから選択される少なくとも１種のポリマーを含む、請求項１に記載の湿り度インジケーター組成物。
【請求項１３】
前記ポリマー又はポリマーのブレンドが、前記組成物の約５質量％〜約８５質量％、好ましくは約１０質量％〜約７５質量％、より好ましくは約１５質量％〜約７０質量％を形成する、請求項１２に記載の湿り度インジケーター組成物。
【請求項１４】
前記ホットメルト接着剤マトリクスが少なくとも１種の溶融粘度調節剤を更に含む、請求項１に記載の湿り度インジケーター組成物。
【請求項１５】
前記溶融粘度調節剤が、安息香酸エステル、フタル酸エステル、クエン酸エステル、酒石酸エステル、ショ糖エステル、ステアリン酸及びイソステアリン酸並びにそれらのエステルのようなＣ８〜Ｃ２２脂肪酸及びそれらのエステル、トリメリテート、ソルビトール、エポキシ化植物油、重合植物性油、ヒマシ油及びその誘導体、液体ポリエステル、液体ポリアミド、グリコレート、芳香族スルホンアミド、Ｃ８〜Ｃ２２脂肪族アルコール、多価アルコール及びそれらのエステル、グリセロール及びそのエステル、ペンタエリスリトール及びそのエステル、グリコール及びポリエチレングリコール、並びにそれらのエステル及びエーテル、ポリエチレングリコール−ポリプロピレングリコールブロック共重合体、ソルビタンエステル、Ｃ８〜Ｃ２２有機アミド及びヒドロキシアミド、リン酸トリクレシルのような液体リン酸エステル、並びにそれらのブレンドから選択される可塑剤又はワックスである、請求項１４に記載の湿り度インジケーター組成物。
【請求項１６】
前記溶融粘度調節剤又は溶融粘度調節剤のブレンドが、前記組成物の約１質量％〜約８５質量％、好ましくは約３質量％〜約７５質量％、より好ましくは約５質量％〜約７０質量％を形成する、請求項１５に記載の湿り度インジケーター組成物。
【請求項１７】
前記ホットメルト接着剤マトリクスが、ロジン及びロジンエステル、芳香族及び脂肪族−芳香族の樹脂、フェノール及びテルペン−フェノールの樹脂、アクリル及び芳香族−アクリルの樹脂、並びにそれらのブレンドから選択される少なくとも１種の粘着性付与剤を更に含む、請求項１に記載の湿り度インジケーター組成物。
【請求項１８】
前記粘着性付与剤又は粘着性付与剤のブレンドが、前記組成物の約０質量％〜約６０質量％、好ましくは約０質量％〜約４０質量％を形成する、請求項１７に記載の湿り度インジケーター組成物。
【請求項１９】
前記ホットメルト接着剤マトリクスが、非イオン界面活性剤、陰イオン界面活性剤、陽イオン界面活性剤、両性界面活性剤、及びそれらの組み合わせを含む群から選択される、１種の界面活性剤又は界面活性剤のブレンドを更に含む、請求項１に記載の湿り度インジケーター組成物。
【請求項２０】
前記界面活性剤が非イオン界面活性剤である、請求項１９に記載の湿り度インジケーター組成物。
【請求項２１】
前記非イオン界面活性剤が、２０以下、好ましくは１６以下、より好ましくは１０以下のＨＬＢ値を有する、請求項２０に記載の湿り度インジケーター組成物。
【請求項２２】
前記界面活性剤又は界面活性剤のブレンドが、前記組成物の約０．００１質量％〜約９０質量％、好ましくは約０．１質量％〜約８５質量％、より好ましくは約１質量％〜約８０質量％を形成する、請求項１９〜２１のいずれか一項に記載の湿り度インジケーター組成物。
【請求項２３】
前記ロイコ染料が、イオン発色性又は造塩発色性のロイコ染料である、請求項１に記載の湿り度インジケーター組成物。
【請求項２４】
前記イオン発色性又は造塩発色性のロイコ染料が、チモールフタレイン、アルファ−ナフトールフタレイン、４，５，６，７−テトラブロモ−フェノールフタレイン、３’，３’’，５’，５’’テトラブロモ−フェノールフタレイン、フェノールフタレイン、エチルビス（２，４−ジニトロフェニル）アセテート、及びそれらの組み合わせから選択される少なくとも１種である、請求項２３に記載の湿り度インジケーター組成物。
【請求項２５】
前記発色剤が、アルカリ水酸化物又はアルカリ土類水酸化物、アルカリ炭酸塩、アルカリ炭酸水素塩、アルカリステアリン酸塩、アルカリオレイン酸塩、四ホウ酸ナトリウム、リン酸三ナトリウム、アルキルアミン、アミノアルコール、炭酸グアニジン、及びそれらの組み合わせから選択される少なくとも１種である、請求項２３に記載の湿り度インジケーター組成物。
【請求項２６】
前記発色剤が、リン酸、クエン酸、酒石酸、スルファミン酸、ベンゼンスルホン酸、ステアリン酸、イソステアリン酸、硫酸アルミニウム、硫酸アルミニウム複塩（ミョウバン）、アルカリ硫酸水素塩、ハロゲン化アンモニウム、及びそれらの組み合わせから選択される少なくとも１種である、請求項２３に記載の湿り度インジケーター組成物。
【請求項２７】
永久染料及び／又は顔料を更に含む、請求項１の湿り度インジケーター組成物。
【請求項２８】
ロイコ染料ではないｐＨインジケーターを更に含む、請求項１に記載の湿り度インジケーター組成物。
【請求項２９】
前記ホットメルト接着剤マトリクスが、少なくとも約５０℃の環球式軟化点を有する、請求項１に記載の湿り度インジケーター組成物。
【請求項３０】
前記界面活性剤又は界面活性剤のブレンドが、１つのカチオン電荷又は複数のアニオン電荷を有する、請求項１９に記載の湿り度インジケーター組成物。
【請求項３１】
前記界面活性剤又は界面活性剤のブレンドが、１つのアニオン電荷又は複数のアニオン電荷を有する、請求項１９に記載の湿り度インジケーター組成物。
【請求項３２】
前記ポリマー又はポリマーのブレンドが、複数のアニオン電荷又はカチオン電荷を有する、請求項１２に記載の湿り度インジケーター組成物。
【請求項３３】
無色、白色、若しくは半透明の外観のうちの１種から目に見える色へと変化する、又はその逆である、請求項１に記載の湿り度インジケーター組成物。
【請求項３４】
請求項１に記載の湿り度インジケーター組成物を含む物品であって、前記湿り度インジケーター組成物が、前記物品の構造部材に対して塗布され、前記物品がベビーケア又はフェミニンケア用ではない、物品。
【請求項３５】
包装である、請求項３４に記載の物品。
【請求項３６】
医療用途又は創傷被覆材製品に対する吸収性のマット、シート、又は手術室用クロスである、請求項３４に記載の物品。
【請求項３７】
乾燥食品製品を保持するための吸収性のマット又はシートである、請求項３４に記載の物品。
【発明の詳細な説明】
【技術分野】
【０００１】
本発明において、ホットメルト接着剤とロイコ染料とを含む湿り度インジケーター組成物が開示される。水との又は水を含む流体との接触により、上記湿り度インジケーター組成物は、１つの無色状態から有色状態へと変色するか、又は第１の着色状態から第２の着色状態へと変色し、該第２の着色状態は第１のものとは異なる色を有する。
【０００２】
したがって、開示される組成物を、様々な用途、例えば衛生吸収性物品、医療用途に対する吸収性物品、食品包装用の吸収性物品、包装物品、及び一般に閉鎖環境中の水の検出用のデバイスにおいて、湿り度及び／又は水性流体のインジケーターとして使用することができる。したがって、本発明は、上記物品にも関する。
【背景技術】
【０００３】
様々な分野の用途及び関連する物品において、当初実質的に乾燥状態に維持される特定の物体又は物品が液状水分若しくは水を含む流体と接触した、又は当初存在していなかった水若しくは水性流体を現在含むということを、ユーザーに対して示すことが必要とされている。同様の適用例は、乾燥状態で包装されることが優先され、かかる状態で維持されなければならない特定の食品、水によって分解され得る特定の化学薬品若しくは医療用薬物、又は尿若しくは他の水性体液で満たされた場合に交換する必要のある衛生用の使い捨て吸収性物品であり得る。
【０００４】
水との接触、又は液状水分若しくは水を含む流体の存在をユーザーに示すことができる全てのシステムは概して、本明細書において「湿り度インジケーター」と定義される。例えば、多くの湿り度インジケーターシステムが作動するシグナルは、湿り度インジケーターが当初の、すなわち塗布される物品が実質的な乾燥状態で呈する第１の色から湿潤状態における第２の異なる色への変色であり得る。
【０００５】
水又は水性流体との接触により湿り度インジケーターの外観が変化する、２つの異なる色のうちの１つは、白色又は実質的に無色の状態であってもよい。特定の分野の用途及び関連する物品において、特に、一旦インジケーターが水を含む液体と接触すると、該インジケーターがその外観を目に見える色へと変える性質を有することが明らかであれば、当初は（乾燥状態では）白色又は実質的に無色の湿り度インジケーターもまた、好ましい選択肢であるということができ、典型的な例は食品包装又は衛生吸収性物品である。これら両方の例示的な場合において、湿り度インジケーター組成物の当初の白色又は実質的に無色の外観は、一般的に大半のユーザーの理解では「衛生」、「清潔」又は「保存が良好」といった概念につながることから、消費者に一層好まれる。
【０００６】
したがって、湿り度インジケーター組成物は、湿り度インジケーター組成物が関連する物品と共に、液状水分又は主成分として水を含む流体との接触により、外観変化、すなわち、色の発現、消失、及び概してその初期の色の変更等に適合した着色剤を含んでもよい。例えば衛生吸収性物品の場合、主成分として水を含む上記流体は、尿、水っぽい便通、月経等の生理学的な体液であり、ここでは、色彩の外観変化は、使用済みの使い捨て衛生吸収性物品を取り変える必要があることをユーザーに示すものである。他の適用、例えば、水に敏感な食品又は医療用薬物の包装において、色彩の外観変化は、その製品が正しく保存されていなかったためにそれを廃棄する必要があることを示すものであってもよい。
【０００７】
しかしながら、衛生吸収性物品に対する湿り度インジケーター組成物として主に使用される活性着色剤は、当初は非常に色彩豊かな状態を有し、特にほとんどの場合、当初の乾燥状態において、すなわち、水又は生理学的な流体に接触される前は黄色であるが、湿った場合には異なる色、例えば青色又は紫色へと変色する。
【０００８】
したがって、上記の適用において、好ましくは無色／白色の初期乾燥状態の湿り度インジケーターから開始して、水の存在下で、様々な最終的な濡れ色（wet color）の選択肢を提供することができる湿り度／流体インジケーターが引き続き必要とされている。また、上記適用に関する製造過程における改善を提供し得る、関連する物品にかかる湿り度インジケーターを組み込む新規な技術的方法も引き続き必要とされている。
【発明の概要】
【発明が解決しようとする課題】
【０００９】
したがって、本発明の目的は、上に言及される市場の要求の両方を同時に満たしやすい、新たな概念による湿り度インジケーター組成物を提供することである。
【００１０】
特に、本発明の第１の目的は、無水状態において、無色又は白色であり、湿潤状態では代わりに強く明るい色を呈する、湿り度インジケーター組成物を提供することである。
【００１１】
そして、本発明の第２の目的は、特に、関連する物品で使用される非常に種々様々の基体、特に全ての可能性のある種類の紙、ボール紙及びプラスチックへの良好な接着強度；非常に速い接着速度；望ましくない変色を生じさせることがない経時的に優れた貯蔵安定性を上記組成物に付与することによって上記組成物が関連し得る様々な物品への上記組成物の塗布処理を単純化し改善し得る湿り度インジケーター組成物を提供することであり、また該湿り度インジケーター組成物は可燃性、揮発性又は毒性のいかなる溶媒も含まないことが好ましい。
【課題を解決するための手段】
【００１２】
上に強調される要求及び目的は、本発明による、ホットメルト接着剤によって形成されるマトリクスと、少なくとも１種のロイコ染料と、少なくとも１種の発色剤とを含む、湿り度インジケーター組成物によって達成される。本発明の湿り度インジケーター組成物の他の好ましい特徴は、従属請求項において定義される。また、本発明は、上記組成物が組み込まれる構造部材に対する物品を含み、例えば、上記物品は、包装；医療用途に対する吸収性のマット又はシート又は手術室用クロス；創傷被覆材製品；食物製品用の吸収性マット又はシートであってもよい。
【００１３】
しかしながら、本発明の保護の範囲から、ベビーケア及びフェミニンケアに対する物品での本発明組成物の使用は、明らかに除外される。
【発明を実施するための形態】
【００１４】
本発明によれば、上に述べられる要求に積極的に対処するため、湿り度インジケーターとして、水との又は水を含む生理学的流体との接触によって、目に見える色へと変色するロイコ（すなわち無色の）染料又はロイコ染料のブレンドであって、該染料がホットメルト接着剤マトリクス中に分散され、発色剤が更に添加される、ロイコ染料又はロイコ染料のブレンドを使用することが提案される。
【００１５】
従来技術は、インク（溶媒系又は水系）、液体接着剤（溶媒系又は水系）、ニス剤等の様々な種類の液体の担体／ビヒクル／結合マトリクス等にロイコ染料を含む湿り度インジケーターを組み込むことを教示する。これに反して、従来技術ではロイコ染料又はロイコ染料のブレンドを湿り度インジケーター（複数の場合もある）としてホットメルト接着剤固体マトリクス中に組み込むことは開示していない。
【００１６】
上記の組み込みが、ロイコ染料の性質を損なわないように、ホットメルト接着剤マトリクスの全ての成分の化学的性質の注意深い選択によって行われなければならないが、かかるホットメルトマトリクスは、ホットメルト接着剤に典型的ないくつかの長所、例えば、溶融状態からの容易で速い塗布、ほとんどの可能な基体に対する強い接着（衛生吸収性物品又は様々な種類の包装で使用されるポリオレフィンプラスチックフィルムのような、プラスチックフィルムとして結合することが困難なものであっても）、毒性、揮発性又は引火性の溶剤がないこと、非常に高い接着速度、湿り度インジケーター組成物の処理及び塗布の全てのフェーズにおいて水（それは、もちろん早すぎる発色を引き起こすか、又は組成物が塗布される製品に悪影響をもたらし得る）がないこと、及びホットメルト接着剤に典型的な他の肯定的な性質を有する。
【００１７】
定義
「ベビーケア又はフェミニンケア物品」は、成人失禁用衣服、よだれかけ、おむつ、トレーニングパンツ、乳児及び幼児のケア用ワイプ；月経用ナプキン、失禁パッド、陰唇間パッド、パンティーライナー、ペッサリー、生理用ナプキン、タンポン及びタンポンアプリケータ、及び／又は、ワイプを含む、使い捨ての吸収性物品及び／又は非吸収性物品に関する製品及び／又は方法を指す。
【００１８】
本明細書で使用される「着色剤」の用語は、任意の染料、インク、染料又は顔料を含むインク、ｐＨインジケーター、化学インジケーター及び金属キレート剤、酸化又は還元（レドックス）インジケーター、イオン発色性（ionochromic：イオノクロミック）着色剤、造塩発色性（halochromic：ハロクロミック）着色剤、ソルバトクロミック（solvatochromic）着色剤、ハイドロクロミック（hydrochromic）着色剤、サーモクロミック（thermochromic）着色剤、エレクトロクロミック（electrochromic）着色剤、滲出液の特定の生物学的成分との接触によって変色するバイオクロミック（biochromic）着色剤、及び特定の具体的条件下で色を変える又は環境の色を変える能力を有する任意の材料、並びにそれらの任意の組み合わせを指す。
【００１９】
本明細書で使用される「永久着色剤」の用語は、環境要因によらずにその色を維持する着色剤、又はｐＨの変化、若しくは液体若しくは液体の特定成分への曝露、若しくは高湿度、若しくは高温若しくは低温といった任意の状況下で変色しない着色剤を指す。
【００２０】
「含む（comprise）」「含んでいる（含む）（comprising）」及び「含む（comprises）」はオープンエンド形式の用語であり、各々、それに続くものの存在を指定するが、当該技術分野で既知の又は本明細書に開示される他の特徴、例えば要素、工程、成分の存在を妨げない。
【００２１】
ロイコ染料
本発明で利用される湿り度インジケーター組成物は、ホットメルト接着剤マトリクス中に製剤化された少なくとも１種のロイコ染料と、少なくとも１種の発色剤とを含む。この方法では、湿り度インジケーター組成物は、該湿り度インジケーター組成物が含まれる物品内において、液状水分との又は生理学的な体液のような主に水を含む流体との接触によって、外観を変化、すなわち変色、色を発現、消失等させる。本発明の特定の実施形態では本発明の製剤化された湿り度インジケーター組成物は、液状水分との又は生理学的な体液のような主に水によって形成される流体との接触によって、液体の水相で湿った後、乾燥状態における当初の白色又は実質的に無色の状態から有色状態、又はその逆へと変色する。
【００２２】
ロイコ染料（ギリシャ語の単語ＬＥＵＫＯＳ＝ＷＨＩＴＥ（白）に由来する）は、その分子が２つの化学形態を取ることができ、そのうちの１種は実質的に無色である染料である。既に上に簡潔に述べたように、一般的に全ての染料に関して、ロイコ染料もまた、実質的に無色の（ロイコ）形態から有色形態へと染料分子の変化をもたらす異なる化学機構に従ってしばしば分類される。したがって文献では、例えば、無色から有色状態（又はその逆）への変色が温度変化によって引き起こされるサーモクロミックロイコ染料；無色から有色状態（又はその逆）への変化が光によって引き起こされるフォトクロミックロイコ染料；特定の溶媒及び特に特定の十分明らかにされた極性の溶媒との接触によって無色から有色状態（又はその逆）への変化が引き起こされるソルバトクロミックロイコ染料；特定の生物学的な存在又は成分との接触によって無色から有色状態（又はその逆）への変化が引き起こされるバイオクロミックロイコ染料；無色から有色状態（又はその逆）への変化が化学的な酸化又は還元によって引き起こされるレドックスロイコ染料；無色から有色状態（又はその逆）への変化が電流の通過によって引き起こされるエレクトロクロミックロイコ染料；無色から有色状態（又はその逆）への変化が特定のイオンとの相互作用によって及び／又はそれらの濃度変化によって引き起こされるイオン発色性ロイコ染料；無色から有色状態（又はその逆）への変化が、その単語（ギリシャ語の単語ＨＡＬＯＳ＝ＳＡＬＴ（塩）に由来する）の本来の文字どおりの意味の通り、特定の塩との相互作用によって引き起こされる造塩発色性ロイコ染料等のようなファミリーに分類されたロイコ染料を見ることができる。
【００２３】
しかしながら、現在の共通の技術的な専門的科学用語では、今日「造塩発色性」という単語は、水素イオンの濃度変化により当初の色（ロイコ染料の場合は無色状態）から異なる有色状態へと変化する染料及びロイコ染料にしばしば使用されることに留意する必要がある。したがって、このわずかに異なる意味において、濃度変化がロイコ染料の無色から有色状態又はその逆への変化を引き起こすイオンが水素イオンである場合、造塩発色性ロイコ染料は、より全般的なイオン発色性ロイコ染料のサブセットを形成する。
【００２４】
理論によって拘束されるものではないが、発色剤は、発色剤（複数の場合もある）の化学的性質に関わらず、また変色を活性化し引き起こす化学的若しくは物理学的な機構の性質に関わらず、ロイコ染料と相互作用又はそれと反応することによって、無色から有色状態又はその逆へとロイコ染料を変色させる任意の物質である。
【００２５】
本発明で開示される組成物が、液状水分又は水性流体と接触して湿り度インジケーターとして使用されることを意図するため、単に明確にするためであって本発明の範囲を限定するものではなく、本発明の組成物がどのようにして作用し得るのかという一般的な機構は次の通りであることが明らかであり、すなわち、上記相互作用又は反応の化学的又は物理学的な機構の性質に関わらず、また発色剤（複数の場合もある）の化学的性質に関わらず、開示される組成物と液状水分又は体液等の水性流体との接触が、無色から有色状態（又はその逆）への外観の変化をもたらす本発明のロイコ染料（複数の場合もある）と発色剤（複数の場合もある）との間の相互作用又は反応を開始する「トリガーイベント」である。
【００２６】
本発明の特定の実施形態では、発色剤は、ブレンステッド酸若しくはルイス酸、又は強い水素結合成分として機能することができ、無色のロイコ染料の有色染料への変色を引き起こす。
【００２７】
例えば、１種の特定のロイコ染料は、以下ＣＶＬと略記されるフタリド系着色剤（スピロラクトン）であり、３，３−ビス（ｐ−ジメチルアミノフェニル）−６−ジメチルアミノフタリド、又は６−（ジメチルアミノ）−３，３−ビス［ｐ−（ジメチルアミノ）フェニル］フタリドと化学的に命名され、またＣＡＳ番号１５５２−４２−７によって識別されるクリスタルバイオレットラクトンである。
【００２８】
５員ラクトン環構造が無傷のままである場合、ＣＶＬは無色である。電子受容体分子である特定のルイス酸のような好適な発色剤と反応すると、ラクトン環は典型的には開環して（breaks open）、多重共鳴構造を有する高度に複合化したＣＶＬ分子をもたらす。この高度に複合化した開環ＣＶＬ分子は、そのとき（now）肉眼で青く見える。ＣＶＬ開環反応は、プロトン供与体又は電子対受容体、又は更に強い水素結合剤の存在下でＣ−Ｏ結合の解離により起こる。この開環反応は、高度に複合化し開環した青色のカチオンの形成をもたらす。この無色から青色への着色反応は、湿り度インジケーター組成物における使用のみならず、光重合開始剤として、また多くのサーモクロミック材料における主な活性着色剤としての使用に対して、ＣＶＬを魅力的な活性な着色剤とする。
【００２９】
述べられたように、発色剤として作用し得る、ＣＶＬラクトン開環は好適な分子との反応の結果として生じる。多くの発色剤は、ＣＶＬにプロトン（複数の場合もある）を供与する、又はＣＶＬ分子から電子を受容する能力を有する。発色剤のこの酸性度は、順に無色から青色への変色を引き起こすＣＶＬの開環をもたらす。理論に拘束されるものではないが、ＣＶＬの無色の閉環形態は、そのスピロピラン形態とも呼ばれ、この場合スピロ炭素はｓｐ３ハイブリダイズされ、５員ラクトン環は閉じられて無傷のままである。このスピロ炭素のｓｐ３ハイブリダイゼーションは、ＣＶＬの閉環形態が肉眼で実質的に無色のままであるようにＣＶＬの複合化を制限する。しかし、ブレンステッド酸のようなプロトン（複数の場合もある）供与分子又はルイス酸のような電子受容分子への曝露によって、ＣＶＬのラクトン環はスピロ炭素に対する酸素の結合切断の結果として開環する。開環により、スピロ炭素はここでｓｐ２ハイブリダイズされ、多重共鳴構造がこの高度に複合化した分子において可能である。この増強された共鳴及び開環ＣＶＬ構造中の結合の複合化により、ＣＶＬ分子は強い青色になる。組成物特性を増強する点を考慮すれば、同じ調合においてブレンステッド酸とルイス酸との混合物を使用することができる可能性があることに留意すべきである。
【００３０】
プロトン供与がＣＶＬの開環をもたらすだけでなく、強い水素結合能力及び／又はルイス酸の特性を有する分子もＣＶＬのラクトン開環反応を誘導することができる。これらの化合物に加えて、水銀及び銅のような特定のカチオン原子が、開環ＣＶＬ構造と複合体を形成することにより青色を強くすることが知られている。
【００３１】
プロトン供与体である一般的な発色剤について、下記の図において、左側の５員のラクトン環構造が無色であり、右側のプロトン化構造が青色として反応を表す。
【化１】
2018517894.tif 000002
【００３２】
また、他のフタリド染料、特に、ＣＶＬの同じ基本分子構造を有するものは、同様の化学機構によって無色から強い着色状態へと変化する可能性があり、本発明において等しく使用することができる。かかる種類の好ましいロイコ染料は、例えばＣＶＬの複素環アナログ、特にインドール環及びピリジン環を有するものであり、その例は３−（１，２−ジメチル−３−インドリル）−３−［４−（ジエチルアミノ）−２−メチルフェニル］フタリドであって、ＣＡＳ番号３６４９９−４９−７でも識別され、ＮＣ  ＢＬＵＥ  ３の染料の商品名で商業的に知られている。
【００３３】
他の種類のロイコ染料は、有色状態への変化において、異なる化学機構によって機能する。例えば、ロイコ−キノンクラスのロイコ染料における無色から着色への変化及びその逆は、レドックス反応によって活性化される。他のクラスのロイコ染料は光活性化され、これらは、オキサジン、チアジン及びフェナジンの染料のロイコ誘導体を含む。他のロイコ染料は、特定の具体的なイオンの存在及び濃度によって活性化された場合に、特定の活性イオンを放出することができるいくつかの化合物（酸、塩等のような）の存在によって無色から着色の状態に変化し得る。かかるロイコ染料は、イオン発色性又は造塩発色性として知られている。本発明の特定の実施形態では、これらの活性イオンは水素イオンであり、したがって上記イオン発色性／造塩発色性のロイコ染料をｐＨインジケーターとして使用することもできる。本発明において使用可能なこの種のイオン発色性ロイコ染料の例として、例えばチモールフタレイン、アルファ−ナフトールフタレイン、４，５，６，７−テトラブロモ−フェノールフタレイン、３’，３’’，５，５’’−テトラブロモ−フェノールフタレイン、ｏ−クレゾールフタレイン、フェノールフタレイン、キシレノールフタレイン、グアイアコールフタレイン、エチルビス（２，４−ジニトロフェニル）アセテート、ビス−［９−（ジエチルアミノ）−５Ｈ−ベンゾ［ａ］フェノキサジン−５−イミニウム］サルフェート（ナイルブルーＡ）、キノリンブルー、ヘプタメトキシレッド、３−ニトロフェノール、ピナクロームが挙げられる。
【００３４】
クリスタルバイオレットラクトン及び本発明で有用に利用可能な先に言及されたもの以外の追加の具体的なロイコ染料として、例えば、他のフタリドロイコ染料、トリアリールメタンロイコ染料、チアジン、オキサジン及びフェナジンのロイコ染料；ロイコキノン；フルオランロイコ染料等が挙げられ得る。
【００３５】
かかる着色剤の例として以下が挙げられ得る：
（１）トリアリールメタン系ロイコ染料、例えば３，３−ビス（ｐ−ジメチルアミノフェニル）フタリド、３−（ｐ−ジメチルアミノフェニル）−３−（１，２−ジメチルインドール−３−イル）フタリド、３−（ｐジメチルアミノフェニル）−３−（２−メチル−インドール−３−イル）フタリド、３，３−ビス（１，２−ジメチルインドール−３−イル）−５−ジメチル−アミノフタリド、３，３−ビス（１，２−ジメチルインドール−３−イル）−６−ジメチル−アミノフタリド、３，３−ビス（９−エチルカルバゾール−３−イル）−６−ジメチルアミノフタリド、３，３−ビス（２−フェニルインドール−３−イル）−６−ジメチルアミノフタリド、３−ｐジメチル−アミノフェニル−３−（１−メチルピロール−３−イル）−６−ジメチルアミノフタリド等。
【００３６】
（２）ジフェニルメタン系染料、例えば、４，４’−ビスジメチル−アミノベンズヒドリルベンジルエーテル、Ｎ−ハロフェニルロイコオーラミン、Ｎ−２，４，５−トリクロロフェニル−ロイコオーラミン等。
【００３７】
（３）ラクタム系染料、例えばローダミン−Ｂ−アニリノラクタム、ローダミン−（ｐ−ニトロアニリノ）ラクタム、ローダミン−（ｏ−ニトロアニリノ）ラクタム等。
【００３８】
（４）フルオラン系染料、例えば、３−ジメチルアミノ−７−メトキシフルオラン、３−ジエチルアミノ−６−メトキシフルオラン、３−ジエチルアミノ−７−メトキシフルオラン、３−ジエチルアミノ−７−クロロフルオラン、３−ジエチルアミノ−６−メチル−７−クロロフルオラン、３−ジエチルアミノ−６，７−ジメチルフルオラン、３−（Ｎ−エチル−ｐ−トルイジノ）−７−メチルフルオラン、３−ジエチルアミノ−７−（Ｎ−アセチル−Ｎ−メチルアミノ）フルオラン、３−ジエチルアミノ−７（Ｎ−メチルアミノ）フルオラン、３−ジエチルアミノ−７−ジベンジルアミノフルオラン、３−ジエチルアミノ−７−（Ｎ−メチル−Ｎ−ベンジルアミノ）フルオラン、３−ジエチルアミノ−７−（Ｎ−クロロエチル−Ｎ−メチルアミノ）フルオラン、３−ジエチルアミノ−７−Ｎ−ジエチルアミノフルオラン、３−（Ｎ−エチル−ｐ−トルイジノ）−６−メチル−７−フェニルアミノフルオラン、３−（Ｎ−エチル−ｐ−トルイジノ）−６−メチル−７−（ｐ−トルイジノ）フルオラン、３−ジエチルアミノ−６−メチル−７−フェニルアミノフルオラン、３−ジブチルアミノ−６−メチル−７−フェニルアミノフルオラン、３−ジエチルアミノ−７−（２−カルボメトキシ−フェニル−アミノ）フルオラン、３−（Ｎ−シクロヘキシル−Ｎ−メチルアミノ）−６−メチル−７−フェニルアミノフルオラン、３−ピロリジノ−６−メチル−７−フェニルアミノフルオラン、３−ピペリジノ−６−メチル−７−フェニルアミノフルオラン、３−ジエチルアミノ−６−メチル−７−（２，４−ジメチルアミノ）フルオラン、３−ジエチルアミノ−７−（ｏ−クロロフェニルアミノ）フルオラン、３−ジブチルアミノ−７−（ｏ−クロロフェニルアミノ）フルオラン、３−ピロリジノ−６−メチル−７−（ｐ−ブチルフェニルアミノ）フルオラン、３−（Ｎ−メチル−Ｎ−ｎ−アミルアミノ）−６−メチル−７−フェニルアミノフルオラン、３−（Ｎ−エチル−Ｎ−ｎ−アミルアミノ）−６−メチル−７−フェニルアミノフルオラン、３−（Ｎ−エチル−Ｎイソアミルアミノ）−６−メチル−７−フェニルアミノフルオラン、３−（Ｎ−メチル−Ｎ−ｎ−ヘキシルアミノ）−６−メチル−７−フェニルアミノフルオラン、３−（Ｎ−エチル−Ｎ−ｎ−ヘキシルアミノ）−６−メチル−７−フェニルアミノフルオラン、３−（Ｎ−エチル−Ｎ−［３−エチルヘキシルアミノ）−６−メチル−７−フェニルアミノフルオラン等。
【００３９】
本発明において有用なロイコ染料の更なる例として、マラカイトグリーンラクトン、白藍、ロイコメチレンブルー、ベンゾイルロイコメチレンブルー等が挙げられ得る。本発明において有用な染料は、上に例示されるものに限定されず、１又は２以上の混合物を本発明において使用してもよい。
【００４０】
本発明の湿り度インジケーター組成物は、約０．０１質量％〜約２０質量％のロイコ染料又はロイコ染料のブレンドを含んでもよい。また、該湿り度インジケーター組成物は、他の着色非ロイコ化合物を含んでもよい。これらの他の着色化合物は、永久着色剤、インク、例えば二酸化チタン、ケイ酸アルミニウム、又は酸化亜鉛のような顔料、ｐＨインジケーター、レドックスインジケーター、及びそれらの組み合わせであってもよい。かかる先の例では、湿り度インジケーター組成物中のロイコ染料と他の着色化合物との総量は、約０．０２質量％〜約３０質量％の範囲であってもよい。いくつかの場合、油溶性又は水溶性の永久着色剤を含むことが有利な場合がある。油溶性永久着色剤のいくつかの例として、Ｄ＆Ｃ  Ｙｅｌｌｏｗ  Ｎｏ．１１、Ｄ＆Ｃ  Ｒｅｄ  Ｎｏ．１７、Ｄ＆Ｃ  Ｒｅｄ  Ｎｏ．２１、Ｄ＆Ｃ  Ｒｅｄ  Ｎｏ．２７、Ｄ＆Ｃ  Ｖｉｏｌｅｔ  Ｎｏ．２、Ｄ＆Ｃ  Ｇｒｅｅｎ  Ｎｏ．６、及びＤ＆Ｃ  Ｏｒａｎｇｅ  Ｎｏ．５が挙げられる。追加の永久着色剤として、Ｐｉｇｍｅｎｔ  Ｒｅｄ  １４６（ＣＡＳ番号５２８０−６８−２）、Ｐｉｇｍｅｎｔ  Ｒｅｄ  １２２（ＣＡＳ番号９８０−２６−７）、Ｐｉｇｍｅｎｔ  Ｏｒａｎｇｅ  １６（ＣＡＳ番号６５０５−２８−８）、赤ビート抽出物及びベータ−カロチンが挙げられる。
【００４１】
本発明の実施において使用可能な液体活性化着色剤のいくつかの代表例として以下が挙げられる：マラカイトグリーン、ブリリアントグリーン、クリスタルバイオレット、エリスロシンＢ、メチルグリーン、メチルバイオレット２Ｄ、ピクリン酸、ナフトールイエローＳ、キナルジンレッド、エオシンＹ、メタニルイエロー、ｍ−クレゾールパープル、チモールブルー、キシレノールブルー、塩基性フクシン、エオシンＢ、４−ｐ−アミノフェノール（アゾ）ベンゼンスルホン酸−ナトリウム塩、クレゾールレッド、ｍ−クレゾールレッド、ｍ−クレゾールパープル、マルチウスイエロー、フロキシンＢ、酸性フロキシン、メチルイエロー、ブロモフェノールブルー、コンゴレッド、メチルオレンジ、クリスタルバイオレットラクトン、エチルビス（２，４−ジニトロフェニル）アセテート、ブロモクロロフェノールブルー（水溶性又は遊離酸の形態）、エチルオレンジ、フルオロシーン（flourocene）ＷＳ、ブロモクレゾールグリーン、クリソイジン、メチルレッドナトリウム塩、アリザリンレッドＳ−Ｈ２Ｏ、コチニール、クロロフェノールレッド、ブロモクレゾールパープル、４−ナフサ、アリザリン、ニトラジンイエロー、ブロモチモールブルー、ブリリアントイエロー、ニュートラルレッド、ロゾール酸、フェノールレッド、３−ニトロフェノール、オレンジＩＩ、フェノールフタレイン、ｏ−クレゾールフタレイン、ナイルブルーＡ、チモールフタレイン、アニリンブルーＷＳ、アリザリンイエローＧＧ、モーダントオレンジ、トロペオリンＯ（tropaolin O）、オレンジＧ、酸性フクシン、チアゾールイエローＧ、インジゴカルミン、クレゾールレッド、メチルレッド、ｐ−ニトロフェノール及びアリザリンイエローＲ。特定の例では、遊離酸形態、遊離塩基形態、若しくは塩形態の着色剤、又はそれらの混合物を使用することが有利である。
【００４２】
追加の水溶性着色剤として、ＦＤ＆Ｃ  Ｂｌｕｅ  Ｎｏ．１、ＦＤ＆Ｃ  Ｂｌｕｅ  Ｎｏ．２、ＦＤ＆Ｃ  Ｇｒｅｅｎ  Ｎｏ．３、ＦＤ＆Ｃ  Ｒｅｄ  Ｎｏ．４０、ＦＤ＆Ｃ  Ｒｅｄ  Ｎｏ．４、ＦＤ＆Ｃ  Ｙｅｌｌｏｗ  Ｎｏ．５、ＦＤ＆Ｃ  Ｙｅｌｌｏｗ  Ｎｏ．６、Ｃ．Ｉ．Ｆｏｏｄ  Ｂｌｕｅ  ５及びＣ．Ｉ．Ｆｏｏｄ  Ｒｅｄ  ７、Ｄ＆Ｃ  Ｙｅｌｌｏｗ  Ｎｏ．１０、Ｄ＆Ｃ  Ｙｅｌｌｏｗ  Ｎｏ．７、Ｄ＆Ｃ  Ｙｅｌｌｏｗ  Ｎｏ．２、Ｄ＆Ｃ  Ｙｅｌｌｏｗ  Ｎｏ．８、Ｄ＆Ｃ  Ｏｒａｎｇｅ  Ｎｏ．４、Ｄ＆Ｃ  Ｒｅｄ  Ｎｏ．２２、Ｄ＆Ｃ  Ｒｅｄ  Ｎｏ．２８、Ｄ＆Ｃ  Ｒｅｄ  Ｎｏ．３３、Ｄ＆Ｃ  Ｇｒｅｅｎ  Ｎｏ．８、Ｄ＆Ｃ  Ｇｒｅｅｎ  Ｎｏ．５、Ｄ＆Ｃ  Ｂｒｏｗｎ  Ｎｏ．１、及びそれらの任意の組み合わせが挙げられ得る。着色剤は、湿り度インジケーター組成物内において可溶性であるが、特定の例で示されるように、湿り度インジケーター組成物内に着色剤を均質に懸濁又は分散させることによって意図されるように機能することができることが好ましい。
【００４３】
追加の好適な流体着色剤として、直接染料、酸性染料、塩基性染料及び様々な溶媒可溶性着色剤のような水溶性着色剤が挙げられる。分散又は懸濁された顔料着色剤も、これらの湿り度インジケーター組成物（液体活性化製剤）において用いることができる。例として、限定されないが、Ｃ．Ｉ．Ａｃｉｄ  Ｙｅｌｌｏｗ  ７３、Ｃ．Ｉ．Ｓｏｌｖｅｎｔ  Ｙｅｌｌｏｗ  ９４、Ｃ．Ｉ．Ａｃｉｄ  Ｙｅｌｌｏｗ  ７４、Ｃ．Ｉ．Ｓｏｌｖｅｎｔ  Ｏｒａｎｇｅ  ３２、Ｃ．Ｉ．Ｓｏｌｖｅｎｔ  Ｒｅｄ  ４２、Ｃ．Ｉ．Ａｃｉｄ  Ｏｒａｎｇｅ  １１、Ｃ．Ｉ．Ｓｏｌｖｅｎｔ  Ｒｅｄ  ７２、Ｃ．Ｉ．Ｐｉｇｍｅｎｔ  Ｏｒａｎｇｅ  ３９、Ｃ．Ｉ．Ｓｏｌｖｅｎｔ  Ｏｒａｎｇｅ  １８、Ｃ．Ｉ．Ａｃｉｄ  Ｒｅｄ  ８７、Ｃ．Ｉ．Ｓｏｌｖｅｎｔ  Ｒｅｄ  ４３、Ｃ．Ｉ．Ｐｉｇｍｅｎｔ  Ｒｅｄ  ９０：１、Ｃ．Ｉ．Ｓｏｌｖｅｎｔ  Ｒｅｄ  ４４、Ｃ．Ｉ．Ｓｏｌｖｅｎｔ  Ｒｅｄ  ４５、Ｃ．Ｉ．Ｓｏｌｖｅｎｔ  Ｏｒａｎｇｅ  １６、Ｃ．Ｉ．Ａｃｉｄ  Ｒｅｄ  ９１、Ｃ．Ｉ．Ａｃｉｄ  Ｒｅｄ  ９８、Ｃ．Ｉ．Ａｃｉｄ  Ｒｅｄ  ９２、Ｃ．Ｉ．Ｓｏｌｖｅｎｔ  Ｒｅｄ  ４８、Ｃ．Ｉ．Ｐｉｇｍｅｎｔ  Ｒｅｄ  １７４、Ｐｉｇｍｅｎｔ  Ｒｅｄ  １４６（Ｃ．Ｉ．番号１２４８５、ＣＡＳ番号５２８０−６８−２））、Ｐｉｇｍｅｎｔ  Ｒｅｄ  １２２（ＣＡＳ番号９８０−２６−７）、Ｐｉｇｍｅｎｔ  Ｒｅｄ  １１２（ＣＡＳ番号６５３５−４６−２）、Ｐｉｇｍｅｎｔ  Ｒｅｄ  １０１（ＣＡＳ番号１３０９−３７−１）、Ｐｉｇｍｅｎｔ  Ｏｒａｎｇｅ  ３４（ＣＡＳ番号１５７９３−７３−４、Ｐｉｇｍｅｎｔ  Ｏｒａｎｇｅ  １６（ＣＡＳ番号６５０５−２８−８）、Ｐｉｇｍｅｎｔ  Ｇｒｅｅｎ  ７（ＣＡＳ番号１３２８−５３−６）、Ｐｉｇｍｅｎｔ  Ｂｌｕｅ  １５：２（ＣＡＳ番号１２２３９−８７−１）、Ｐｉｇｍｅｎｔ  Ｂｌｕｅ  １５（ＣＡＳ番号１４７−１４−８）、Ｐｉｇｍｅｎｔ  Ｂｌａｃｋ  ７（ＣＡＳ番号１３３３−８６−４）、Ｐｉｇｍｅｎｔ  Ｒｅｄ  １７６、Ｐｉｇｍｅｎｔ  Ｒｅｄ  ２００、Ｐｉｇｍｅｎｔ  Ｒｅｄ  ２５４、Ｐｉｇｍｅｎｔ  Ｒｅｄ  ４８：１、Ｐｉｇｍｅｎｔ  Ｒｅｄ  ４８：２、Ｐｉｇｍｅｎｔ  Ｒｅｄ  ４８：３、Ｐｉｇｍｅｎｔ  Ｒｅｄ  ５２、Ｐｉｇｍｅｎｔ  Ｒｅｄ  ５２：１、Ｐｉｇｍｅｎｔ  Ｒｅｄ  ５７：１、Ｐｉｇｍｅｎｔ  Ｒｅｄ  ６３：１、Ｐｉｇｍｅｎｔ  Ｖｉｏｌｅｔ  １９、Ｐｉｇｍｅｎｔ  Ｖｉｏｌｅｔ  ２３、Ｐｉｇｍｅｎｔ  Ｙｅｌｌｏｗ  １２、Ｐｉｇｍｅｎｔ  Ｙｅｌｌｏｗ  １３、Ｐｉｇｍｅｎｔ  Ｙｅｌｌｏｗ  １４、Ｐｉｇｍｅｎｔ  Ｙｅｌｌｏｗ  １７、  Ｐｉｇｍｅｎｔ  Ｙｅｌｌｏｗ  ７４、Ｐｉｇｍｅｎｔ  Ｙｅｌｌｏｗ  ８３、Ｃ．Ｉ．Ａｃｉｄ  Ｒｅｄ  ９５、Ｃ．Ｉ．Ｓｏｌｖｅｎｔ  Ｒｅｄ  ７３、Ｃ．Ｉ．Ｐｉｇｍｅｎｔ  Ｒｅｄ  １９１、Ｃ．Ｉ．Ａｃｉｄ  Ｒｅｄ  ５１、Ｃ．Ｉ．Ｆｏｏｄ  Ｒｅｄ  １４、Ｃ．Ｉ．Ｐｉｇｍｅｎｔ  Ｒｅｄ  １７２、Ｃ．Ｉ．Ｓｏｌｖｅｎｔ  Ｒｅｄ  １４０、Ｃ．Ｉ．Ａｃｉｄ  Ｒｅｄ  ９３、Ｃ．Ｉ．Ｓｏｌｖｅｎｔ  Ｒｅｄ  ４７、Ｃ．Ｉ．Ａｃｉｄ  Ｒｅｄ  ９４、Ｃ．Ｉ．Ｓｏｌｖｅｎｔ  Ｒｅｄ  １４１、Ｃ．Ｉ．Ｍｏｒｄａｎｔ  Ｖｉｏｌｅｔ  ２５、Ｃ．Ｉ．Ｓｏｌｖｅｎｔ  Ｏｒａｎｇｅ  １７、Ｃ．Ｉ．Ｓｏｌｖｅｎｔ  Ｒｅｄ  ４６、Ｄ＆Ｃ  Ｒｅｄ  ２７（Ｃ．Ｉ．４５４１０：１）、Ｄ＆Ｃ  Ｏｒａｎｇｅ  ５（Ｃ．Ｉ．４５３７０：２）、及びそれらの組み合わせが挙げられる。より好ましい流体着色剤は、Ｄ＆Ｃ  Ｒｅｄ  ２７、Ｄ＆Ｃ  Ｏｒａｎｇｅ  ５及びそれらの組み合わせからなる群から選択される。
【００４４】
追加の好適な着色剤として、ブロモピロガロールレッド、ブロモキシレノールブルー、メチレンブルー、アッシドアリザリンバイオレットＮ等のモノアゾ染料、モノアゾピラゾリン染料（アシッドイエロー３４等）、ジアゾ染料（アシッドブラック２４等）、アントラキノン染料（アシッドブラック４８等）、両性アントラキノン染料（アシッドブルー４５等）、トリフェニルメタン染料（酸性フクシン等）、フタレイン型染料（ｏ−クレゾールフタレイン等）、キサンテン染料（２’７’ジクロロフルオレセインエオシンＢ）、複素環アクリジン芳香族化合物（アクリジンオレンジ等）、ジフェニルメタン染料（オーラミンＯ等）、トリフェニルメタン染料（塩基性フクシン等）、カチオン性チアジン染料（アズールＣ）、ベーシックブルー４７等のカチオン性アントラキノン染料、フタロシアニン型染料（ストラゾンオレンジＧ等）、アントラキノン型（アリザリン等）、中性錯体染料（アズールＡエオシネート等）、テルペン型染料（トランス−ベータ−カロチン等）、また同様に上述の染料の少なくとも１種を含む組み合わせが挙げられ得る。
【００４５】
着色剤の例として、限定されないが、有機染料、無機顔料、着色高分子、着色ナノ粒子及び材料が更に挙げられる。染料の例として、アクリジン染料、アントラキノン染料、アリールメタン染料、アゾ染料、ニトロ染料、ニトロソ染料、フタロシアニン染料、キノン−イミン染料、アジン染料、インドフェノール染料、オキサジン染料、オキサゾン染料、チアゾール染料、キサンテン染料、フルオレン染料、フルオロン染料、ローダミン染料、並びにベータ−カロチン、アナトー、コチニール、カラメル色素、赤ビート抽出物、ビート色素、リボフラビン、アントシアニン、カロチノイド、アポカロチナール及びパプリカのような天然染料が挙げられる。また、色彩を濃くするため、カラメル化成分を使用することも適している。顔料の例として、カドミウム顔料：カドミウムイエロー、カドミウムレッド、カドミウムグリーン、カドミウムオレンジ；炭素顔料：カーボンブラック（バインブラック（vine black）、ランプブラック（lamp black）を含む）、アイボリーブラック（骨炭）；クロム顔料：クロムイエロー及びクロムグリーン；コバルト顔料：コバルトバイオレット、コバルトブルー、セルリアンブルー、オーレオリン（コバルトイエロー）；銅顔料：アジュライト、ハンパープル、ハンブルー、エジプシャンブルー、マラカイト、パリスグリーン、フタロシアニンブルーＢＮ、フタロシアニングリーンＧ、ベルディグリス、ビリジアン；酸化鉄顔料：サングイン、カプトゥムモルトゥーム（caput mortuum）、オキサイドレッド、レッドオークル、ベネチアンレッド、プルシアンブルー；クレイアース（Clay earth）顔料（酸化鉄）：イエローオークル、ローシェンナ、バーントシェンナ、ローアンバー、バーントアンバー；鉛顔料：鉛白、クレムニッツホワイト、ナポリイエロー、鉛丹；水銀顔料：バーミリオン；チタン顔料：チタンイエロー、チタンベージュ、二酸化チタンのようなチタンホワイト、チタンブラック；ウルトラマリン顔料：ウルトラマリン、ウルトラマリングリーンシェード；亜鉛顔料：酸化亜鉛のような亜鉛華、亜鉛フェライトが挙げられる。他の例として、アリザリン、アリザリンクリムソン、ガンボージ、コチニールレッド、ローズマダー、インジゴ、インディアンイエロー、ティリアンパープル、有機キナクリドン（organic quinacridone）、マゼンタ、フタロシアニングリーン、フタロシアニンブルー、ピグメントレッド１７０が挙げられる。
【００４６】
発色剤
本発明の湿り度インジケーター組成物は少なくとも１種の発色剤を含み、該発色剤は、ロイコ染料と反応することによりロイコ染料を無色から有色状態へと変色させる任意の物質として定義される。
【００４７】
ＣＶＬ及びアナログ構造を有する他の分子のように、ロイコ染料における変色を活性化する化学機構がラクトン環の開環である場合、ＣＶＬに類似するロイコ染料と反応してラクトン環を開環することができる発色剤として、例えば、フェノール、芳香族アミン、他の着色剤、強い水素結合剤、カルボン酸のようなブレンステッド酸、ルイス酸、金属塩及びそれらの混合物が挙げられる。具体的な発色剤として、例えば、既に引用される没食子酸及びその誘導体等以外に、例えば没食子酸プロピル、没食子酸オクチル、没食子酸ドデシル（ラウリル）、没食子酸ブチル、没食子酸ヘキシル、没食子酸デシル、モノ−ヒドロキシ−安息香酸、並びにそれらの塩及びエステルのような没食子酸及びそのエステルのような１以上のフェノール性水酸基を有するフェノール化合物、特にサリチル酸亜鉛、３，５−ビス（アルファ−メチルベンジル）サリチル酸の亜鉛塩、スルホサリチル酸並びにその塩及びエステル、３，５−ジ−ｔｅｒｔ−ブチルサリチル酸並びにその塩及びエステル、ベンゼンジオール及びジ−ヒドロキシ−安息香酸並びにそれらの塩及びエステル、ベンゼントリオール及び他のトリ−ヒドロキシ−安息香酸並びにそれらの塩及びエステルのような４−ヒドロキシ−安息香酸又はサリチル酸並びにそれらの塩及びエステルが挙げられる。
【００４８】
いずれも本発明において成功裡に使用することができるフェノール及び非フェノールの化学的性質を有する発色剤の他の例は、ベンジル４−ヒドロキシベンゾエート、４，４’−ジヒドロキシベンゾフェノン、２，４’−ジヒドロキシベンゾフェノン、２，２’，４，４’−テトラヒドロキシベンゾフェノン、２，２−ビス（ｐヒドロキシフェニル）プロパン（一般名ビスフェノールＡ）、ビス（４−ヒドロキシフェニル）メタン（一般名ビスフェノールＦ）、４−ヒドロキシフェニルスルホン（一般名ビスフェノールＳ）、ビス−（３−アリル−４−ヒドロキシフェニル）スルホン、４−［４’−［（１’−メチルエチルオキシ）フェニル］スルホニル］フェノール、４−ヒドロキシフェニル４−イソプロオキシフェニルスルホン、フェノール、４−［［４−（２−プロペン−１−イルオキシ）フェニル］スルホニル］、４−ヒドロキシ−４’−ベンジルオキシジフェニル−スルホン、ＣＡＳ番号３２１８６０−７５−７を有する尿素ウレタン化合物、４，４’−ビス（Ｎ−カルバモイル−４−メチルベンゼンスルホンアミド）ジフェニルメタン、２，４’−ビス（ヒドロキシフェニル）スルホン、４，４’−（１−フェニルエチリデン）ビスフェノール（ビスフェノールＡＰとしても知られる）、２，２’−ビス（４−ヒドロキシ−３−メチルフェニル）プロパン（ビスフェノールＣとしても知られる）、メチルビス（４−ヒドロキシフェニル）アセテート、４，４’−イソプロピリデンビス（２−フェニルフェノール）、１，７−ビス（４−ヒドロキシフェニルチオ）−３，５−ジオキサヘプタン、ビスフェノールＢ、ｐ−メチルフェノール、ｍ−ニトロ安息香酸、ｍ−アミノ安息香酸、タンニン酸、フェノールプロペン酸、１，２，３−トリアゾール、チオ尿素、ＰＥＲＧＡＦＡＳＴ  ２０１（ベンゼンスルホンアミド、４−メチル−Ｎ−［［［３［［（４−メチルフェニル）スルホニル］オキシ］フェニル］アミノ］カルボニル］）、Ｄ−９０発色剤（ＣＡＳ番号１９１６８０−８３−８によっても識別される）、アセチルサリチル酸（アスピリン）並びにそのエステル及び塩、２−カルボキシ−フェニル−サリチレート（サルサレート）、２，３，４トリ−ヒドロキシ−ベンゾフェノン、４−ヒドロキシ−ベンゾフェノン、２，４ジ−ヒドロキシ−アセトフェノン、ベンジル−２，４−ジ−ヒドロキシ−フェニル−ケトン、チモール、フタル酸又は１−ナフタレン酢酸のような単環式及び多環式の芳香族カルボン酸、例えば４−ヒドロキシ安息香酸、バニリン酸、コーヒー酸、ゲンチシン酸、フェルラ酸、エラグ酸等の他のフェノール及びポリフェノールの酸、並びにそれらのエステル及び塩である。
【００４９】
有用なフェノール化合物の他の例は、４−ｔｅｒｔ−ブチルフェノール、４−アセチルフェノール、４−ｔｅｒｔ−オクチルフェノール、４，４’−ｓｅｃ−ブチリデンフェノール、４−フェニルフェノール、４，４’−ジヒドロキシジフェニルメタン、４，４’−イソプロピリデンジフェノール、ヒドロキノン、４，４’シクロヘキシリデンジフェノール、４，４−ジヒドロキシジフェニルスルフィド、４，４’−チオビス（６−ｔｅｒｔ−ブチル−３−メチルフェノール）、４，４’−ジヒドロキシジフェニスルホン、ヒドロキノンモノベンジルエーテル、２，４，４’トリ−ヒドロキシベンゾフェノン，ジメチル４−ヒドロキシフタレート、メチル４−ヒドロキシベンゾエート、エチル４−ヒドロキシベンゾエート、プロピル４−ヒドロキシベンゾエート、ｓｅｃ−ブチル４−ヒドロキシベンゾエート、ペンチル４−ヒドロキシベンゾエート、フェニル４−ヒドロキシベンゾエート、トリル４−ヒドロキシベンゾエート、クロロフェニル４−ヒドロキシベンゾエート、フェニルプロピル４−ヒドロキシベンゾエート、フェネチル４−ヒドロキシベンゾエート、ｐ−クロロベンジル４−ヒドロキシベンゾエート、ｐ−メトキシベンジル４−ヒドロキシベンゾエート、１−ナフトール、２−ナフトール、フェノール酸ロジン、フェノール酸ポリマー及び樹脂、並びに類似のフェノール化合物である。
【００５０】
また、好適な発色剤の更なる例として、シリカのような無機化合物、及び粘土、ゼオライト等の天然又は合成のケイ酸塩、また塩化マグネシウム、塩化カルシウム、塩化亜鉛、臭化亜鉛、ヨウ化亜鉛、酸化亜鉛、ステアリン酸亜鉛、グリシン酸亜鉛、樹脂酸亜鉛（zinc resinates）、三塩化アルミニウム、酸化アルミニウム、ステアリン酸アルミニウム、グリシン酸アルミニウム、アルミニウアセチルアセトネート等のような、マグネシウム、アルミニウム、カルシウム、チタン、亜鉛、カドミウム、ニッケル、コバルト、鉄、マンガン、バナジウム等の酸化物、ハロゲン化物、炭酸塩、硫酸塩、硝酸塩、酢酸塩、蟻酸塩、シュウ酸塩、安息香酸塩、アセチル酢酸塩、ステアリン酸塩、サリチル酸塩等のような多価金属の無機及び有機化合物が挙げられる。亜鉛、アルミニウム、マグネシウム及び亜鉛の化合物と同様、シリカ及びケイ酸塩も好ましく、また金属化合物のうち、亜鉛化合物が最も好ましい。実際、驚いたことに、特に、例えば酸化亜鉛又はサリチル酸亜鉛（すなわち、サリチル酸の亜鉛塩又はサリチル酸に由来する酸の亜鉛塩）のような亜鉛化合物は、単独で又は別の亜鉛不含発色剤と共に使用される場合、水との接触により及び発色剤（複数の場合もある）との反応によりロイコ染料が変化する色を著しく強めることがわかった。
【００５１】
また、驚いたことに、特に使用されるロイコ染料がクリスタルバイオレットラクトン（ＣＶＬ）又はその構造上類似のアナログの１種である場合、本発明で使用される発色剤（単数又は複数）は水に対する溶解性が高すぎない（例えば、２０℃で１リットル当たり１０グラム以下、より好ましくは２０℃で１リットル当たり５グラム以下）ことが好ましいことがわかった。これは、十分な量の液状水分との実際の接触の前に可能性のある早すぎる変色、例えば湿潤空気からの湿気吸収の可能性に対する回避を支援する。
【００５２】
また、本発明の特定の実施形態では、１以上のイオン発色性／造塩発色性のロイコ染料を使用する場合、発色剤（複数の場合もある）は、水又は水を含む生理学的流体の添加によって、当初の無色の状態から最終的な有色状態へと変化するためロイコ染料を活性化する活性イオンを放出する性質を有する任意の化合物又は種々の化合物のブレンドであってもよい。
【００５３】
より特定の実施形態では、かかる活性イオンが水素イオンである場合、水との接触において、異なる塩基性又は酸性の反応を有する任意の化合物は、（使用されるロイコ染料が塩基性又は酸性の環境においてその無色状態から有色状態へと変化するという事実により）発色剤としてはたらくことができる。酸性環境において変色に対し活性化される、水素イオン活性化イオン発色性ロイコ染料に対する好適な発色剤の例は典型的な無機酸又は有機酸であり、例えば、非限定的な例としてリン酸、クエン酸、酒石酸、スルファミン酸、ベンゼンスルホン酸、ステアリン酸、イソステアリン酸、アビエチン酸、酸性ロジン等、また水中で硫酸アルミニウム及びその硫酸複塩（ミョウバン）のような酸性挙動を有する塩、ナトリウム及びカリウムの硫酸水素塩、ハロゲン化アンモニウム等である。
【００５４】
塩基性の環境で活性化されるイオン発色性ロイコ染料について、例えば、好適な発色剤は、例えば、アルカリ金属及びアルカリ土類金属の水酸化物、炭酸塩、炭酸水素塩、ナトリウム及びカリウムのステアリン酸塩及びオレイン酸塩、四ホウ酸ナトリウム、リン酸三ナトリウム、炭酸グアニジン、アミン等のような水中で異なる塩基性挙動を有する無機又は有機の化合物及び塩であってもよい。
【００５５】
本発明の湿り度インジケーター組成物は、約０．１質量％〜約５０．０質量％、好ましくは約１．０質量％〜約３０．０質量％の発色剤又は発色剤のブレンドを含む。
【００５６】
ホットメルト粘着剤マトリクス
本発明で利用される湿り度インジケーター組成物は、ホットメルト接着剤であるマトリクスを含む。ホットメルト接着剤の作製は、典型的には少なくとも約５０℃〜約１８０℃、いくつかの実施形態では、好ましくは約６０℃〜約１５０℃、より好ましくは約８０℃〜約１３０℃の高温でそれらの成分を溶融することを含む。ホットメルト接着剤マトリクスを加工することができるようにするため、湿り度インジケーター組成物を、接着剤が容易に流れるように十分高いが、許容できない速度の分解を引き起こすほど熱くないような温度に加熱しなければならない。したがって、ホットメルト接着剤マトリクスの分解速度を遅くするために、抗酸化剤及び他の安定剤、例えば紫外線安定剤を本発明の湿り度インジケーター組成物に添加するのが一般的である。本発明の湿り度インジケーター組成物の原料を、典型的には上に言及される温度範囲の高温で溶融し混ぜ合わせた後、液体の溶融状態に組成物を維持するのに十分な高温に維持しながら、液状の上記組成物を基体に塗布し、接着させる。
【００５７】
ホットメルト接着剤マトリクスは、典型的には、熱可塑性ポリマー又は熱可塑性ポリマーのブレンド、可塑剤及び／又はワックス等の溶融粘度の調節剤、多様な基体に対する接着を増すための粘着性付与剤、水を含む流体による濡れ及び接触を改善するための界面活性剤及び湿潤剤、有機及び無機のフィラー、抗酸化剤、安定剤、顔料及び永久染料等の着色化合物、香料等のような様々な成分を含んでもよい。
【００５８】
ホットメルト接着剤マトリクスの材料として本発明で使用することができるポリマー、共重合体、三元共重合体及び他の高分子材料として、例えば、エチレン−酢酸ビニル（ＥＶＡ）、ＳＩＳ、ＳＢＳ、ＳＥＢＳ、ＳＩＢＳ等のスチレンブロック共重合体、低密度ポリエチレン（ＬＤＰＥ）及び高密度ポリエチレン（ＨＤＰＥ）のようなポリオレフィン、アタクチックポリプロピレン及びポリプロピレンのホモポリマー及び共重合体、酸化ポリエチレン、ポリブテン及びポリイソブチレンが挙げられる。本発明によるホットメルト接着剤マトリクスに適した他の可能性のあるポリマーは、例えば、ポリメチルメタクリレート、エチレンメチルアクリレート、エチレンエチルアクリレート、エチレンブチルアクリレート、ポリビニルピロリドン、及びポリビニルピロリドン−酢酸ビニル共重合体のようなポリビニルピロリドン共重合体、商標ＡＱでEastmanによって販売されるもののようなスルホポリエステル、ポリビニルエーテル、ポリウレタン、ポリアミド、ポリエステルブロック共重合体、ポリエーテル−エステルブロック共重合体、ポリエーテル−アミドブロック共重合体、ポリエーテル−エステルアミドブロック共重合体、ポリメタクリル酸、ポリアクリル酸及び更には架橋形態のその塩（熱可塑性でないが、フィラーとして機能し得る）、エチレン−アクリル酸共重合体、エチレン−メタクリル酸共重合体、言及されるエチレン−アクリル酸共重合体のようなアイオノマーの完全に及び部分的に中和された塩、ポリビニルブチラール、ポリエチレンオキシド、ポリビニルアルコール、エチレン−ビニルアルコール共重合体、ポリカプロラクトン、ポリ乳酸、及び例えばグリコール酸、ポリグリコール酸とポリ乳酸との共重合体、酸化エチレン−酢酸ビニル共重合体、エチレン無水マレイン酸共重合体、プロピレン無水マレイン酸共重合体、スチレン無水マレイン酸共重合体、ポリエチレンイミン、ポリアクリルアミド、ポリアクリレートである。
【００５９】
また、上記の目的に使用することができる他のポリマーは、例えば、メチルセルロース、ヒドロキシプロピルセルロース、カルボキシメチルセルロースのようなセルロースエーテル及びエステル、また同様に、ペクチン、グアーガム、カラヤゴム及び同様の天然ゴム、デンプン及びデンプン誘導体のような、天然高分子物質又はその誘導体である。
【００６０】
存在する場合、かかるポリマー又はポリマーのブレンドは、典型的には例えば、組成物の約５質量％〜約８５質量％、好ましくは約１０質量％〜約７５質量％、より好ましくは約１５質量％〜約７０質量％等のそれらの特定の利益の提供に有効なレベルでホットメルト接着剤マトリクスに用いられる。
【００６１】
本発明の組成物に使用されるホットメルト接着剤マトリクスに対する追加の添加剤として、可塑剤及びワックス等の溶融粘度調節剤が挙げられ得る。
【００６２】
好適な可塑剤の例は、パラフィンオイル、ナフテンオイル、液体ポリイソブチレン、クエン酸エステル、酒石酸エステル、安息香酸エステル、ショ糖エステル、ステアリン酸及びイソステアリン酸並びにそれらのエステル、トリメリテート、ソルビトール、尿素、エポキシ化植物油、重合植物油、ヒマシ油及びその誘導体、フタル酸塩、液体ポリエステル、液体ポリアミド、グリコレート、芳香族スルホンアミド、Ｃ８〜Ｃ２２有機アミド及びヒドロキシアミド、多価アルコール及びそれらのエステル、グリセロール及びグリセリルベンゾエート又はグリセリルアセテートのようなそのエステル、ペンタエリスリトール及びそのエステル、グリコール及びポリグリコール並びにそれらのエステル及びエーテル、ポリエチレングリコール−ポリプロピレングリコールブロック共重合体、ソルビタンエステル、液体リン酸エステル、乳酸及びそのエステル、基本のエステル１モル当たり１モル〜４０モルのエチレンオキシド及び／又はプロピレンオキシドの分子鎖への挿入によって親水性改変されたモノ−及びジカルボン酸脂肪酸のエステル（Ｃ８〜Ｃ２２）、ポリエーテル及びそれらの誘導体、並びにそれらのブレンドである。
【００６３】
本発明の組成物で使用される傾向にあるホットメルト接着剤マトリクスに適したワックスとして、限定されないが、パラフィンのようなミネラルワックス及びマイクロクリスタリンワックス；ポリエチレンワックス；Ｃａｒｂｏｗａｘブランドの商品名のもののようなポリエチレングリコール型ワックス；酸化ポリエチレンワックス；ポリメチレンワックス、ビスステアラミド及び他の脂肪酸アミドワックス；ミツロウ、ソイワックス、カルナウバロウ、オゾケライト、セレシンのような天然及び合成のワックス；フィッシャー・トロプシュ法及びチーグラー・ナッタ法の両方に由来するワックス；水溶性ワックス、ポリアルキルエンワックスが挙げられる。
【００６４】
本発明の好ましい実施形態によれば、好ましい可塑剤及びワックスは、クエン酸エステル、芳香族スルホンアミド、安息香酸エステル、グリコール及びポリグリコール、並びにそれらのエーテル及びエステル、多価アルコール及びそれらのエステル、グリセロール及びそのエステル、ソルビタンエステル、Ｃ８〜Ｃ２２有機アミド及びヒドロキシアミド等の極性化合物、並びにそれらのブレンドである。
【００６５】
存在する場合、かかる溶融粘度調節剤又は溶融粘度調節剤のブレンドは、典型的には、例えば、組成物の約１質量％〜約８５質量％、好ましくは約３質量％〜約７５質量％、より好ましくは約５質量％〜約７０質量％等のそれらの特定の利益の提供に有効なレベルで組成物に用いられる。
【００６６】
また、本発明のホットメルト接着剤は、粘着性付与剤を含んでもよい。本発明の組成物で使用されるホットメルト接着剤に適した粘着性付与剤は、限定されないが、ロジン及びそれらの誘導体；テルペンフェノール樹脂のようなテルペン及び変性テルペン；Ｃ５脂肪族樹脂、Ｃ９芳香族樹脂、及びＣ５／Ｃ９脂肪族−芳香族樹脂のような、脂肪族、脂環式及び芳香族の樹脂、水素化炭化水素樹脂、アクリル及び芳香族アクリルの樹脂、並びにそれらの混合物が挙げられる。本発明の好ましい実施形態では、粘着性付与剤は、ロジン及びロジンエステル、芳香族及び脂肪族−芳香族の樹脂、テルペン及びテルペンフェノールの樹脂、アクリル及び芳香族アクリルの樹脂、並びにそれらのブレンドである。
【００６７】
存在する場合、かかる粘着性付与剤又は粘着性付与剤のブレンドは、典型的には、例えば約０％〜約６０％、好ましくは０％〜約４０％等のそれらの特定の利益の提供に有効なレベルで上記組成物に用いられる。
【００６８】
本発明の組成物は、抗酸化剤、ＵＶ吸着剤、及び安定剤；無機及び有機のフィラー、顔料及び永久染料等の着色化合物、香料、殺生物剤及び抗菌性防腐剤；帯電防止剤；香料等を更に含んでいてもよい。
【００６９】
追加の原料
本発明の湿り度インジケーター組成物における追加の原料は、例えば、界面活性剤又は界面活性剤のブレンドを含んでもよい。
【００７０】
本発明に適した界面活性剤として、陰イオン、陽イオン、非イオン及び両性の界面活性剤、並びにそれらの任意の組み合わせが挙げられ、例えば、エトキシル化アルコール、脂肪族アルコール、高分子量アルコール、Baker Hughes Inc.製のＰｅｒｆｏｒｍａｔｈｏｘ（商標）４５０のようなエトキシル化パレス界面活性剤、ＰＥＧ−２０ステアレート等のアルコキシル化アルキレート、末端基キャップドアルコキシル化アルコール、アルコキシル化グリセリル及びＰＥＧ−３０ステアリン酸グリセリル等のポリグリセリルアルキレート、ステアリン酸グリセリル等のグリセリルアルキレート、アルコキシル化硬化ヒマシ油、アルコキシル化ラノリン及び水素化ラノリン、ソルビタンアルキレート及びアルコキシル化ソルビタンアルキレート、アルキルグリコシド及び糖エステル等の糖由来界面活性剤、ポロキサマー、ポリソルベート及びスルホコハク酸アルキルエステル、ジエチル−ヘキシル−ナトリウム−スルホサクシネート、ジオクチルスルホコハク酸ナトリウム界面活性剤、４−１−アミノ−エチル−フェノール−ポリオキシ−エチレン脂肪エーテル、及びポリオキシ−エチレン脂肪酸エステルである。
【００７１】
他の好適な界面活性剤は、ポリオキシプロピレン−ポリオキシエチレンブロック共重合体、ポリ［ポリ（エチレンオキシド）−ブロック−ポリ（プロピレンオキシド）］共重合体又はプロピレングリコール−エチレングリコールブロック共重合体から選択され得る、中性ブロック共重合体界面活性剤であってもよい。他の好適な非イオン界面活性剤として、ポリエチレンラウリルエーテル、ポリオキシエチレンノニルフェニルエーテル、ポリオキシエチレンオレイルフェニルエーテル、ポリエチレングリコールモノステアレート、ソルビタンモノラウレート、ソルビタントリラウレート、ポリオキシエチレンソルビタンモノラウレート、ポリオキシプロピレンソルビタンモノラウレート、ポリエチレングリコールソルビタンモノラウレート、ポリプロピレングリコールソルビタンモノラウレート、ポリアルキングリコールソルビタンモノラウレート、ソルビタンモノパルミテート、ソルビタントリパルミテート、ポリオキシエチレンソルビタンモノパルミテート、ポリオキシプロピレンソルビタンモノパルミテート、ポリエチレングリコールソルビタンモノパルミテート、ポリプロピレングリコールソルビタンモノパルミテート、ポリアルキングリコールソルビタンモノパルミテート、ソルビタンモノステアレート、ソルビタントリステアレート、ポリオキシエチレンソルビタンモノステアレート、ポリオキシプロピレンソルビタンモノステアレート、ポリエチレングリコールソルビタンモノステアレート、ポリプロピレングリコールソルビタンモノステアレート、ポリアルキングリコールソルビタンモノステアレート、ソルビタンモノオレエート、ソルビタントリオレエート、ポリオキシエチレンソルビタンモノオレエート、ポリオキシプロピレンソルビタンモノオレエート、ポリエチレングリコールソルビタンモノオレエート、ポリプロピレングリコールソルビタンモノオレエート、ポリアルキングリコールソルビタンモノオレエート、並びにＳｐａｎ及びＴｗｅｅｎの商標でCrodaによって市販されるもののような同様のソルビタンエステル及びエトキシル化ソルビタンエステルが挙げられる。
【００７２】
驚いたことに、非イオン界面活性剤が本発明の湿り度インジケーター組成物の５％質量超を形成する場合、非イオン界面活性剤が、ロイコ染料（複数の場合もある）と発色剤（複数の場合もある）との反応によってより深い色の発色を支援しながら、例えば空気からの湿気の部分的な吸収に起因する早すぎる色の形成をより良好に防止することから、それほど高くない、例えば２０未満のＨＬＢ値を有する界面活性剤が好ましいことがわかった。したがって、本発明の湿り度インジケーター組成物が５％質量超の非イオン界面活性剤を含む場合、２０以下のＨＬＢ値を有する界面活性剤が好ましく、より好ましくは、使用される非イオン界面活性剤が１６以下、最も好ましくは１０以下のＨＬＢ値を有する。
【００７３】
存在する場合、かかる界面活性剤又は界面活性剤のブレンドは、典型的には、例えば、組成物の約０．００１質量％〜約９０質量％、好ましくは約０．１質量％〜約８５質量％、より好ましくは約１質量％〜約８０質量％等のそれらの特定の利益を提供するのに有効なレベルで本発明の湿り度インジケーター組成物に用いられる。
【実施例】
【００７４】
以下の実施例によって本発明を説明するが、これは単に説明目的であって、本発明の範囲又は本発明を実行し得る方法を限定するものではない。別段の具体的な指示がない限り、部及びパーセンテージは質量により与えられる。
【００７５】
実施例１：
以下の組成を有する湿り度インジケーターを作製した。
【００７６】
【表１】
2018517894.tif 000003
【００７７】
非イオン界面活性剤Ｓｐａｎ  ６０と、Ｉｒｇａｎｏｘ  １０１０と、半分の質量のＣａｒｂｏｗａｘ  ４００とを加熱し、１１０℃の温度で撹拌されるステンレス鋼ミキサーへと溶融する。塊が完全に溶融され均質である場合、Ｃａｒｂｏｗａｘ  ４００の総量の四分の一にＴＢＳＡを懸濁し、添加する。その後、ＰＶＰ−ＶＡ共重合体も、それが完全に組み込まれ、溶融し、均質に混合されるまで、溶融塊にゆっくり添加する。最終成分として、残りのＣａｒｂｏｗａｘ  ４００に懸濁したＣＶＬを溶融組成物に添加し、完全な均質性にするため、更に約３０分間に亘って撹拌し続ける。
【００７８】
得られた湿り度インジケーター組成物を、まだ溶融状態にある間に、典型的には、例えば約２５グラム／ｍ２の坪量（basis weight)で、衛生吸収性物品用の裏面シートとして使用されるポリエチレンフィルムに被覆する。
【００７９】
湿り度インジケーター組成物の被覆面は無色に見え、高温多湿の条件、例えば、４０℃及び７５％の相対湿度で２４時間保存された場合であっても、同じく無色のままである。しかしながら、流体水滴又はヒト尿と接触させると、説明される無色の湿り度インジケーター組成物は、直ちに濡れた領域において暗い瑠璃色に変わる。
【００８０】
実施例２
実施例１の湿り度インジケーター組成物を、作製のはじめに１質量％のＳｐａｎ  ６０に代えて残りのＳｐａｎ  ６０と共に１質量％の酸化亜鉛を添加する変更をした以外は同じ方法で作製した。最終の湿り度インジケーター組成物が明らかにより白く見えるのみならず、１滴の水又はヒト尿と接触した場合に、直ちに著しくより暗い群青色に変わる。多価金属の化合物、及び特に亜鉛化合物の湿り度インジケーター組成物への添加によって付与されるこの挙動は、本発明の湿り度インジケーター組成物の濡れ色強度に対して有益な効果を示す。
【００８１】
実施例３
以下の組成を有する湿り度インジケーターを作製した。
【００８２】
【表２】
2018517894.tif 000004
【００８３】
実施例３の湿り度インジケーター組成物を、最初に１２０℃で維持した撹拌されるステンレス鋼ミキサーで非イオン界面活性剤Ｐｅｒｆｏｒｍａｔｈｏｘ  ４２０と、Ｉｒｇａｎｏｘ  １０１０と、半分の質量のＣａｒｂｏｗａｘ  ４００とを溶融することにより、実施例１に類似する方法で作製する。上記のブレンドの完全な溶融から約１５分後、発色剤である４−４’ジ−ヒドロキシ−ベンゾフェノンを総量の四分の一のＣａｒｂｏｗａｘ  ４００に懸濁した後、添加する。その後、２つのポリマーを最初にＡＣ  ５１２０、その後ＰＶＰ−ＶＡの順に、溶融塊が完全に均質になるまで撹拌し続けながら徐々に添加する。最後に、ロイコ染料を残りのＣａｒｂｏｗａｘと共に添加する。
【００８４】
ポリエチレンフィルム上に約２５グラム／ｍ２の基本重量で被覆した場合、被覆された実施例３の湿り度インジケーター組成物は無色に見える。しかしながら、水滴又はヒト尿と接触すると、濡れた領域は素早く濃いターコイズブルーに変わる。
【００８５】
実施例４
以下の組成を有する湿り度インジケーターを作製した。
【００８６】
【表３】
2018517894.tif 000005
【００８７】
実施例４の湿り度インジケーター組成物を、先の実施例と類似の方法で作製する。非イオン界面活性剤とＣａｒｂｏｗａｘ  ４００の半分を、撹拌され熱されたステンレス鋼ミキサーにおいて１１０℃で溶融させ、Ｉｒｇａｎｏｘ  １０１０及び二酸化チタンと混合する。約１５分間の撹拌の後、Ｐｅｒｇａｆａｓｔ  ２０１を四分の一量のＣａｒｂｏｗａｘ  ４００中に懸濁した後、添加する。その後、溶融塊は再び均質になり、撹拌しながら徐々にＰＶＰ−ＶＡ共重合体を添加する。最後に、ＣＶＬロイコ染料を添加し、残りのＣａｒｂｏｗａｘ  ４００と混合する。一旦、約２５ｇ／ｍ２の基本重量でポリエチレンフィルムに被覆すると、上記湿り度インジケーター組成物は、水又はヒト尿と接触して数秒で群青色に変わる、白色のコーティングを形成する。
【００８８】
実施例５
以下の組成を有する湿り度インジケーターを作製した。
【００８９】
【表４】
2018517894.tif 000006
【００９０】
Ｃａｒｂｏｗａｘ  ８０００、二分の一のＣａｒｂｏｗａｘ  ４００、Ｉｒｇａｎｏｘ  １０１０及び２つのＴｉｎｕｖｉｎ安定剤を１３０℃に加熱し、熱され撹拌されるステンレス鋼ミキサーにおいて溶融させた。溶融塊が所望の温度にあるとき、発色剤である没食子酸ドデシルを四分の一のＣａｒｂｏｗａｘ  ４００と共に添加する。約１５分間の撹拌の後、溶融塊に均質に組み込まれるまで、Ｐｏｌｙｏｘ  ＷＳＲ  Ｎ１０ポリマーを徐々に添加する。最終成分として、残りのＣａｒｂｏｗａｘ  ４００と共にＣＶＬを添加する。得られた湿り度インジケーター組成物を、約２５ｇ／ｍ２の基本重量でポリエチレンフィルム上に被覆し、無色のコーティングを得る。水又はヒト尿と接触させた場合、上記無色の被覆された湿り度インジケーター組成物は、直ちに濡れた領域で非常に暗い群青色へと変わる。
【００９１】
実施例６
以下の組成を有する湿り度インジケーターを作製した。
【００９２】
【表５】
2018517894.tif 000007
【００９３】
Ｂｅｎｚｏｆｌｅｘ  ９−８８、Ｃａｒｂｏｗａｘ  ４０００、Ｓｐａｎ  ２０及びＩｒｇａｎｏｘ  １０１０を熱して撹拌されるステンレス鋼ミキサー中で１１０℃に加熱し、溶融させる。塊が均質に溶融すると、ステアリン酸ナトリウムを二分の一量のＣａｒｂｏｗａｘ  ２００に懸濁し、溶融塊に添加する。約１５分間の撹拌の後に、均質的に組み込まれるまで、ＰＶＰ−ＶＡ共重合体を徐々に添加し混合する。その後、ロイコ染料であるアルファ−ナフトールフタレインを残りのＣａｒｂｏｗａｘ  ２００と共に添加する。得られた湿り度インジケーター組成物を約２５ｇ／ｍ２の基本重量でポリエチレンフィルム上に被覆し、無色のコーティングを得る。数滴の水又はヒト尿が被覆された湿り度インジケーター組成物に滴ると、濡れた領域は、数秒で強いターコイズブルーに変わる。
【００９４】
実施例７
以下の組成を有する湿り度インジケーターを作製した。
【００９５】
【表６】
2018517894.tif 000008
【００９６】
Ｂｅｎｚｏｆｌｅｘ  ９−８８、Ｃａｒｂｏｗａｘ  ４０００、Ｃａｒｂｏｗａｘ  ４００、Ｓｐａｎ  ４０、及びＩｒｇａｎｏｘ  １０１０を熱して撹拌されるステンレス鋼ミキサーにおいて１１０℃で加熱し、溶融させる。撹拌されるステンレス鋼ミキサーの内部の溶融塊とは別に、５０質量％の水溶液として使用される水酸化ナトリウムをステアリン酸ナトリウム及び半量のジエチレングリコールと混合する。このブレンドを９０℃に加熱し、水酸化ナトリウム溶液と共に導入された全ての水が完全に蒸発させるため、この温度で約３０分間撹拌し続ける。この時点で、水酸化ナトリウム、ステアリン酸ナトリウム及びジエチレングリコールのブレンドを、１１０℃の溶融塊を含む撹拌されるステンレス鋼ミキサーへと混合する。ステンレス鋼ミキサー中のブレンドが均質に混合されたら、完全に溶融し、分散されるまで、共重合体のＰＶＰ−ＶＡを徐々に添加する。その後、残りのジエチレングリコールと混ぜ合わせたロイコ染料であるチモールフタレインを、湿り度インジケーター組成物に添加する。かかる湿り度インジケーター組成物を約２５ｇ／ｍ２の基本重量でポリエチレンフィルム上に被覆し、無色のコーティングを得る。しかしながら、上記コーティングが水又はヒト尿で濡れると、直ちに濡れた領域は暗い群青色に変わる。
【００９７】
実施例８
以下の組成を有する湿り度インジケーターを作製した。
【００９８】
【表７】
2018517894.tif 000009
【００９９】
Ｂｅｎｚｏｆｌｅｘ  ９−８８、Ｆｏｒａｌ  ＡＸ、二酸化チタン、Ｓｐａｎ  ８０及びＩｒｇａｎｏｘ  １０１０を１５０℃で加熱し溶融する。かかる溶融塊中に、完全に均質になるまで、Ｋｒａｔｏｎ  Ｄ  １１１３を徐々に添加し、混合する。その後、溶融塊が１３０℃の温度に達するまで、撹拌されるミキサーの温度を下げる。
【０１００】
ミキサー内で撹拌し続けられている溶融塊とは別に、５０質量％の水溶液として使用される水酸化ナトリウムをステアリン酸ナトリウム及び半量のジエチレングリコールと混合する。このブレンドを９０℃に加熱し、水酸化ナトリウム溶液と共に導入された全ての水が完全に蒸発させるため、この温度で約３０分間撹拌し続ける。この時点で、水酸化ナトリウム、ステアリン酸ナトリウム及びジエチレングリコールのブレンドを、１３０℃の溶融塊を含む撹拌されるステンレス鋼ミキサーへと混合する。
【０１０１】
その後、全ての塊が均質になるまで、ＰＶＰ−ＶＡ共重合体を連続撹拌しながら添加する。ロイコ染料であるチモールフタレインを最後に添加し、残りのジエチレングリコールと混合する。得られた溶融湿り度インジケーター組成物を約２５ｇ／ｍ２の基本重量でポリエチレンフィルム上に被覆し、白色のコーティングを得る。この白色コーティングが水又はヒト尿で濡れると、濡れた領域は約１分で白色から暗青灰色に変わる。
【０１０２】
本明細書に開示される寸法及び値は、列挙される正確な数値に厳密に限定されるものではないと理解される。それに代えて、別段の指定がない限り、かかる寸法はそれぞれ、列挙される値と、その値を取り巻く機能的に等価な範囲との両方を意味することが意図される。例えば、「４０ｍｍ」として開示される寸法は、「約４０ｍｍ」を意味することが意図される。
【０１０３】
本発明の特定の実施形態が説明され記載されるが、添付の特許請求の範囲によってのみ定義される本発明の趣旨及び保護の範囲から逸脱することなく、いずれも当業者の及ぶ範囲に含まれる、様々な他の変更及び修飾を行うことができることは、当業者に明らかであろう。
【国際調査報告】
2018517894.tif 000010
2018517894.tif 000011